(57)【要約】【課題】色材と、保湿剤と、水と、この水が蒸発するに伴い縮重合反応を開始する水溶性物質とを含有するインクジェット記録用インクにより形成した画像の耐水性を向上させる。【解決手段】縮重合反応促進剤をさらに含有させる。これにより、インクが記録媒体上に付着した後、水が蒸発するに伴い縮重合反応を開始する水溶性物質が記録媒体上で速やかに縮重合反応を完結して、色材を速やかにかつ確実に取り囲むことができる。この結果、記録媒体上に画像を形成した直後にこの画像が水に濡れても、色材がその水中に染み出すことが防止されて、画像の耐水性を飛躍的に向上させることができる。【選択図】　　　　　なし【特許請求の範囲】
【請求項１】
色材と、保湿剤と、水と、この水が蒸発するに伴い縮重合反応を開始する水溶性物質とを含有するインクジェット記録用インクであって、
上記水溶性物質の縮重合反応を促進する縮重合反応促進剤を含有していることを特徴とするインクジェット記録用インク。
【請求項２】
水溶性物質が、加水分解性シラン化合物であることを特徴とする請求項１に記載のインクジェット記録用インク。
【請求項３】
縮重合反応促進剤が、無機もしくは有機のアンモニウム塩であることを特徴とする請求項１に記載のインクジェット記録用インク。
【請求項４】
アンモニウム塩が、弱酸の塩であることを特徴とする請求項３に記載のインクジェット記録用インク。
【請求項５】
アンモニウム塩が、強酸の塩であることを特徴とする請求項３に記載のインクジェット記録用インク。
【請求項６】
浸透剤をさらに含有していることを特徴とする請求項１に記載のインクジェット記録用インク。
【発明の詳細な説明】
【０００１】
【発明の属する技術分野】
本発明は、インクジェット記録に好適なインクジェット記録用インクに関する技術分野に属する。
【０００２】
【従来の技術】
従来より、インクジェット記録に用いられるインクとしては、色材としての染料と、保湿剤と、水とを含有したものはよく知られている。ところが、上記染料を含有したインクにより記録紙等の記録媒体上に画像を形成すると、その画像の耐水性が問題となる。特に普通紙（広範な市販の紙で、とりわけ電子写真方式の複写機に用いられる紙であって、インクジェット記録用として最適な構造、組成、特性等を有するように意図して製造されてはいない紙）に記録した場合には、耐水性が非常に悪くなる。
【０００３】
そこで、従来、例えば特開平１０−２１２４３９号公報、特開平１１−２９３１６７号公報及び特開平１１−３１５２３１号公報に示されているように、加水分解性アミノシラン化合物（有機ケイ素化合物）を含有させることにより、記録媒体上の画像の耐水性を向上させるようにすることが提案されている。すなわち、インク滴が記録媒体上に付着してそのインク滴中の水が蒸発したり記録媒体内に浸透したりしたときに、上記アミノシラン化合物が縮重合反応し、この縮重合反応したアミノシラン化合物が染料を取り囲むため、記録媒体上の画像が水に濡れても、染料がその水中に染み出すことはなく、その画像の耐水性が向上する。
【０００４】
【発明が解決しようとする課題】
しかしながら、従来例で提案されているインクを用いて、記録媒体上に画像の記録を実際に行うと、記録画像は必ずしも十分な耐水性を示さないことがあることがわかった。すなわち、記録画像を水に浸漬させると、記録画像から染料が水に溶解したり、記録画像が水でにじんだりする。
【０００５】
また、色材によっては、アミノシラン化合物の効果が現れず、ほとんど耐水性を示さないことがある。この傾向は、マジェンタ染料において顕著に見られる。
【０００６】
そこで、本願発明者が、種々の検討を行った結果、記録画像の耐水性が不十分なのは、上記アミノシラン化合物の縮重合反応が完結していないためであることがわかった。アミノシラン化合物の縮重合反応が完結していない場合には、アミノシラン縮重合物は色材を十分取り囲むことができなくなる。その結果、記録画像を水と接触させると、アミノシラン縮重合物に取り囲まれなかった色材が水に溶解するので、記録画像ににじみがみられるようになる。
【０００７】
本発明は斯かる点に鑑みてなされたものであり、その目的とするところは、上記アミノシラン化合物のような、水がない状態で縮重合反応する水溶性物質をインクに含有させて画像に耐水性を付与する場合に、縮重合反応を完結させて、画像の耐水性を飛躍的に向上させることにある。
【０００８】
【課題を解決するための手段】
上記目的を達成するために、請求項１記載の発明では、縮重合反応促進剤を含有させることにより、水が蒸発するに伴い縮重合反応する水溶性物質が、インク滴が記録媒体上に付着した後速やかに縮重合反応できるようにした。
【０００９】
具体的に、請求項１記載の発明は、色材と保湿剤と、水と、前記水が蒸発するに伴い縮重合反応する水溶性物質とを含有するインクジェット記録用インクを対象とし、上記水溶性物質の縮重合反応を促進する縮重合反応促進剤を含有させることを特定事項とするものである。
【００１０】
このように、上記インクに縮重合反応促進剤を含有することで、インクが記録媒体（例えば紙）上に付着した後には、縮重合反応促進剤の作用により、水溶性物質の縮重合反応が速やかに行われて色材（染料又は顔料）を確実に取り囲む。こうして、記録媒体上に画像を形成した直後にこの画像が水に濡れても、上記色材は縮重合反応した水溶性物質に取り囲まれているため、色材がその水中に染み出すことはなく、よって画像の耐水性が飛躍的に向上する。
【００１１】
また、上記インクにおける水溶性物質は、色材と相互作用しやすいという観点から、加水分解性シラン化合物であることが好ましく、さらにアミノシランを含有していることが望ましい。
【００１２】
また、縮重合反応促進剤は、無機もしくは有機のアンモニウム塩であることが好ましい。ここでいうアンモニウム塩は、アンモニウムイオンＮＨ４＋およびその水素を各種の置換基Ｒで置換したものを含む（Ｒ：アルキル、アリ−ルなど）。こうすることで、アンモニウム塩が記録媒体上で解離してアンモニアもしくはアミンを放出し、残った無機もしくは有機酸の作用で水溶性物質の縮重合反応が促進されるからである。
【００１３】
また、アンモニウム塩は、弱酸のアンモニウム塩であることが好ましい。各種酸のアンモニウム塩を検討した結果、弱酸のアンモニウム塩は、耐水性を向上させる効果が大きいことがわかったからである。
【００１４】
また、アンモニウム塩は、強酸のアンモニウム塩であることが好ましい。各種酸のアンモニウム塩を検討した結果、強酸のアンモニウム塩はインクのｐＨを安定に低下させる効果が大きいことがわかったからである。
【００１５】
また、インクには、浸透剤をさらに含有させることが好ましい。こうすることで、保湿剤と浸透剤と水とからなるインクの溶媒は、インクが記録媒体（例えば紙）上に付着した後、速やかに該記録媒体内に浸透するようになる。これにより、水溶性物質の縮重合反応が速やかに行われて色材（染料又は顔料）を確実に取り囲む。その結果、画像の耐水性がより一層向上する。
【００１６】
【発明の実施の形態】
以下、本発明の実施形態を図面に基づいて説明する。図１は、本発明の実施形態に係るインクジェット記録用インクを用いたインクジェット式記録装置Ａを概略的に示し、この記録装置Ａは、上面に上記インクを有するインクカートリッジ３５が装着されかつ該インクを後述の如く記録媒体としての記録紙４１に吐出するインクジェットヘッド１を備えている。このインクジェットヘッド１はキャリッジ３１に支持固定され、このキャリッジ３１には、図示を省略するキャリッジモータが設けられ、このキャリッジモータにより上記インクジェットヘッド１及びキャリッジ３１が主走査方向（図１及び図２に示すＸ方向）に延びるキャリッジ軸３２にガイドされてその方向に往復動するようになっている。このキャリッジ３１、キャリッジ軸３２及びキャリッジモータにより、インクジェットヘッド１と記録紙４１とを主走査方向に相対移動させる相対移動手段が構成されている。
【００１７】
上記記録紙４１は、図示を省略する搬送モータによって回転駆動される２つの搬送ローラ４２に挟まれていて、この搬送モータ及び各搬送ローラ４２により、上記インクジェットヘッド１の下側において上記主走査方向と垂直な副走査方向（図１及び図２に示すＹ方向）に搬送されるようになっている。この搬送モータ及び各搬送ローラ４２により、インクジェットヘッド１と記録紙４１とを副走査方向に相対移動させる相対移動手段が構成されている。
【００１８】
上記インクジェットヘッド１は、図２〜図４に示すように、インクを供給するための供給口３ａ及びインクを吐出するための吐出口３ｂを有する複数の圧力室用凹部３が形成されたヘッド本体２を備えている。このヘッド本体２の各凹部３は、該ヘッド本体２の上面に上記主走査方向に延びるように開口されていて、互いに上記副走査方向に略等間隔をあけた状態で並設されている。上記各凹部３開口の全長は約１２５０μｍに、幅は約１３０μｍにそれぞれ設定されている。尚、上記各凹部３の開口の両端部は、略半円形状をなしている。
【００１９】
上記ヘッド本体２の各凹部３の側壁部は、約２００μｍ厚の感光性ガラス製の圧力室部品６で構成され、各凹部３の底壁部は、この圧力室部品６の下面に接着固定されかつ６枚のステンレス鋼薄板を積層してなるインク流路部品７で構成されている。このインク流路部品７内には、上記各凹部３の供給口３ａとそれぞれ接続された複数のオリフィス８と、この各オリフィス８と接続されかつ上記副走査方向に延びる１つの供給用インク流路１１と、上記吐出口３ｂとそれぞれ接続された複数の吐出用インク流路１２とが形成されている。
【００２０】
上記各オリフィス８は、インク流路部品７において板厚が他よりも小さい上から２番目のステンレス鋼薄板に形成されており、その径は約３８μｍに設定されている。また、上記供給用インク流路１１は上記インクカートリッジ３５と接続されており、このインクカートリッジ３５より供給用インク流路１１内にインクが供給されるようになっている。
【００２１】
上記インク流路部品７の下面には、インク滴を上記記録紙４１に向けて吐出するための複数のノズル１４が形成されたステンレス鋼製のノズル板９が接着固定されている。このノズル板９の下面は、撥水膜９ａで被覆されている。上記各ノズル１４は、上記吐出用インク流路１２とそれぞれ接続されていて、この吐出用インク流路１２を介して上記各凹部３の吐出口３ｂにそれぞれ連通されており、インクジェットヘッド１の下面において、上記副走査方向に列状に並ぶように設けられている。尚、上記各ノズル１４は、ノズル径がノズル先端側に向かって小さくなるテーパ部と、該テーパ部のノズル先端側に設けられたストレート部とからなり、このストレート部のノズル径は約２０μｍに設定されている。
【００２２】
上記ヘッド本体２の各凹部３の上側には、圧電アクチュエータ２１がそれぞれ設けられている。この各圧電アクチュエータ２１は、上記ヘッド本体２の上面に接着固定された状態で該ヘッド本体２の各凹部３を塞いで該凹部３と共に圧力室４を構成するＣｒ製振動板２２を有している。この振動板２２は、全ての圧電アクチュエータ２１に共通の１つのものからなっていて、後述の全圧電素子２３に共通の共通電極としての役割をも果たしている。
【００２３】
また、上記各圧電アクチュエータ２１は、上記振動板２２の上記圧力室４と反対側面（上面）において圧力室４に対応する部分（凹部３開口に対向する部分）にＣｕ製の中間層２５を介してそれぞれ設けられかつチタン酸ジルコン酸鉛（ＰＺＴ）からなる圧電素子２３と、この各圧電素子２３の上記振動板２２と反対側面（上面）にそれぞれ設けられ、該振動板２２と共に各圧電素子２３に電圧（駆動電圧）をそれぞれ印加するためのＰｔ製個別電極２４とを有している。
【００２４】
上記振動板２２、各圧電素子２３、各個別電極２４及び各中間層２５は、全て薄膜で形成されてなっており、振動板２２の厚みは約６μｍに、各圧電素子２３の厚みは８μｍ以下（例えば約３μｍ）に、各個別電極２４の厚みは約０．２μｍに、各中間層２５の厚みは約３μｍにそれぞれ設定されている。
【００２５】
上記各圧電アクチュエータ２１は、その振動板２２ないし各中間層２５と各個別電極２４とを介して各圧電素子２３に駆動電圧を印加することにより該振動板２２の圧力室４に対応する部分を変形させることで、該圧力室４内のインクを吐出口３ｂないしノズル１４から吐出させるようになっている。すなわち、振動板２２と個別電極２４との間にパルス状の電圧を印加すると、そのパルス電圧の立ち上がりにより圧電素子２３が圧電効果によりその厚み方向と垂直な幅方向に収縮するのに対し、振動板２２、個別電極２４及び中間層２５は収縮しないので、いわゆるバイメタル効果により振動板２２の圧力室４に対応する部分が圧力室４側へ凸状に撓んで変形する。この撓み変形により圧力室４内に圧力が生じ、この圧力で圧力室４内のインクが吐出口３ｂ及び吐出用インク流路１２を経由してノズル１４よりインク滴として記録紙４１へ吐出されて、該記録紙４１上にドット状に付着することとなる。そして、上記パルス電圧の立ち下がりにより圧電素子２３が伸長して振動板２２の圧力室４に対応する部分が元の状態に復帰し、このとき、圧力室４内には上記インクカートリッジ３５より供給用インク流路１１及び供給口３ａを介してインクが充填される。尚、各圧電素子２３に印加するパルス電圧としては、上記のように押し引きタイプのものでなくても、第１の電圧から該第１の電圧よりも低い第２の電圧まで立ち下がった後に上記第１の電圧まで立ち上がる引き押しタイプのものであってもよい。
【００２６】
上記各圧電素子２３への駆動電圧の印加は、インクジェットヘッド１及びキャリッジ３１を主走査方向において記録紙４１の一端から他端まで略一定速度で移動させているときに所定時間（例えば５０μｓ程度：駆動周波数２０ｋＨｚ）毎に行われ（但し、インクジェットヘッド１が記録紙４１においてインク滴を着弾させない箇所に達したときには電圧が印加されない）、このことで、記録紙４１の所定位置にインク滴を着弾させる。そして、１走査分の記録が終了すると、搬送モータ及び各搬送ローラ４２により記録紙４１を副走査方向に所定量搬送し、再度、インクジェットヘッド１及びキャリッジ３１を主走査方向に移動させながらインク滴を吐出させて、新たな１走査分の記録を行う。この動作を繰り返すことによって、記録紙４１全体に所望の画像が形成される。
【００２７】
上記記録装置Ａに用いるインクは、色材と、上記インクジェットヘッド１のノズル１４等での乾きを抑制する保湿剤と、水と、この水が蒸発するに伴い縮重合反応する水溶性物質（水がない状態で縮重合反応する水溶性物質）としての加水分解性シラン化合物とを含有している。
【００２８】
上記加水分解性シラン化合物は、上記インクジェットヘッド１のノズル１４から吐出されたインク滴が記録紙４１上に付着してそのインク滴中の水（溶媒）が蒸発したり記録紙４１内に浸透したりしたときに縮重合反応し、このときに色材を取り囲むことにより、記録紙４１上の画像が水に濡れても、色材がその水中に染み出すのを防止して、その画像の耐水性を向上させる働きをするものであって、アミノ基を有する有機基を含有するアルコキシシランとアミノ基を含有しないアルコキシシランとの加水分解反応物、又は、アミノ基を含有する加水分解性シランに有機モノエポキシ化合物を反応させた加水分解性シランと窒素原子を含有しない加水分解性シランとを加水分解することにより得られる有機ケイ素化合物であることが望ましい。
【００２９】
上記色材としての染料は、どのようなものであってもよいが、水溶性の酸性染料又は直接染料であることが好ましい。
【００３０】
一方、色材としての顔料は、次のものが好ましい。つまり、黒顔料としては、カーボンブラック表面をジアゾニウム塩で処理したものや、ポリマーをグラフト重合して表面処理したものが好適である。
【００３１】
また、カラー顔料としては、顔料を、ナフタレンスルホン酸塩のホルマリン縮合物、リグニスルホン酸、ジオクチルスルホサクシネート、ポリオキシエチレンアルキルアミン、又は脂肪酸エステル等の界面活性剤で処理したものが好ましい。具体的には、シアン顔料では、例えばピグメントブルー１５：３、ピグメントブルー１５：４、又はアルミニウムフタロシアニン等が挙げられる。また、マゼンタ顔料では、例えばピグメントレッド１２２、又はピグメントバイオレット１９等が挙げられる。さらに、イエロー顔料としては、例えばピグメントイエロー７４、ピグメントイエロー１０９、ピグメントイエロー１１０、又はピグメントイエロー１２８等が挙げられる。
【００３２】
上記保湿剤は、ジエチレングリコールやグリセリン等の多価アルコール、又は２−ピロリドンやＮ−メチル−２−ピロリドンのような水溶性の窒素複素環化合物であることが望ましい。
【００３３】
そして、本実施形態に係るインクには、縮重合反応促進剤をさらに含有させている。
【００３４】
上記縮重合反応促進剤は、有機もしくは無機のアンモニウム塩が望ましい。ここでいうアンモニウム塩は、アンモニウムイオンＮＨ４＋およびその水素を各種の置換基Ｒで置換したものを含む（Ｒ：アルキル、アリ−ルなど）。
【００３５】
アンモニウム塩のうち弱酸の塩は、耐水性を向上させる効果が大きいことがわかっている。
【００３６】
また、強酸のアンモニウム塩は解離して、水素イオンを放出しやすいので、インク自身のｐＨを下げる効果が大きいことがわかっている。
【００３７】
無機の強酸のアンモニウム塩の例として、例えば塩化アンモニウム、硫酸アンモニウム、硫酸水素アンモニウム、亜硫酸アンモニウム、チオ硫酸アンモニウム、硝酸アンモニウム、臭化アンモニウム、フッ化アンモニウム、ヨウ化アンモニウムなどが挙げられる。
【００３８】
無機の弱酸のアンモニウム塩の例として、例えばリン酸二水素一アンモニウム、リン酸水素二アンモニウム、リン酸三アンモニウム、ジ亜リン酸アンモニウム、炭酸アンモニウム、重炭酸アンモニウム、硫化アンモニウム、ホウ酸アンモニウム、ホウフッ化アンモニウム等が挙げられる。
【００３９】
有機の強酸のアンモニウム塩の例として、例えばギ酸アンモニウム、モノフルオロ酢酸アンモニウム、トリフルオロ酢酸アンモニウム、トリクロロ酢酸アンモニウム等が挙げられる。
【００４０】
有機の弱酸のアンモニウム塩の例として、例えば酢酸アンモニウム、シュウ酸二アンモニウム、シュウ酸水素アンモニウム、安息香酸アンモニウム、クエン酸一アンモニウム、クエン酸二アンモニウム、クエン酸三アンモニウム、乳酸アンモニウム、フタル酸アンモニウム、コハク酸アンモニウム、酒石酸一アンモニウム、酒石酸二アンモニウム等が挙げられる。
【００４１】
上記インクは、インクの記録紙４１への浸透性を高める浸透剤をさらに含有していることが望ましい。この浸透剤は、ジエチレングリコールモノブチルエーテル等のような、多価アルコールのモノアルキルエーテルであることが好ましく、その含有量は、インク全体に対して、質量百分率で１〜５０％であることが好ましい。これは、１％よりも少ないと、後述の如くインクの２５℃における表面張力が５０ｍＮ／ｍ以下にならずにインクを記録紙４１へ浸透させる効果が十分に得られない一方、５０％よりも多いと、色材及びシラン化合物の水に対する溶解性が悪化するからである。
【００４２】
上記のように浸透剤を含有させる場合には、浸透剤の含有量の調整によって、インクの２５℃における表面張力を２０〜５０ｍＮ／ｍに設定することが望ましい。これは、表面張力が２０ｍＮ／ｍよりも小さいと、インクをノズル１４から吐出する際に液滴状に形成し難くなる一方、５０ｍＮ／ｍよりも大きいと、インクが記録紙４１へ浸透し難くなるからである。尚、表面張力を２０ｍＮ／ｍ程度にするには、浸透剤を含有させることだけでは実現できない場合が考えられるが、この場合は、浸透剤の補助剤としてフッ素系界面活性剤を添加してもよい。このフッ素系界面活性剤は、例えばパーフルオロアルキルスルホン酸のアンモニウム塩、パーフルオロアルキルスルホン酸のカリウム塩、又はパーフルオロアルキルカルボン酸のカリウム塩等とするのが好ましい。
【００４３】
そして、インクジェット記録用インクが、色材と、保湿剤と、水と、その水が蒸発するに伴い縮重合反応する水溶性物質とを含有するものである場合には、そのインク滴が、記録紙４１上に付着してそのインク滴中の水が蒸発したり記録紙４１内へ浸透したりすると、水溶性物質が縮重合反応して色材を取り囲む。このように水が蒸発するに伴い縮重合反応する水溶性物質の含有により画像の耐水性は向上するが、この反応はすべての色材に有効ではなく、色材の種類に依存する。特に、色材が染料の場合には、染料に種類により耐水性が大きく変わる。この傾向は、マジェンタ染料に顕著で、染料の種類によっては、水が蒸発するに伴い縮重合反応する水溶性物質を含有させても、ほとんど耐水性が向上しないものがある。
【００４４】
しかしながら、本実施形態に係るインクジェット記録用インクは、色材と、保湿剤と、水と、この水が蒸発するに伴い縮重合反応する水溶性物質としての加水分解性シラン化合物を含有し、さらに縮重合反応促進剤を含有させている。このインクを用いてインクジェット記録装置Ａにより記録紙４１に画像を形成した場合には、インク滴が記録紙４１上に付着したときに、保湿剤と水とからなる溶媒がこの記録紙４１内に浸透する。これにより、記録紙４１上には、色材とシラン化合物と縮重合反応促進剤が残る。こうしてシラン化合物が縮重合反応し色材を取り囲むが、このとき、記録紙４１上では、縮重合反応促進剤が解離、もしくは分解し、生成した酸の作用でシラン化合物の縮重合反応が速やかにかつ完結する。その結果、このシラン化合物によって色材が速やかにかつ確実に取り囲まれる。こうして、画像の耐水性は、染料の種類に依存せず、飛躍的に向上する。また、画像形成直後においても高レベルな耐水性を示す。
【００４５】
尚、上記実施形態では、水が蒸発するに伴い縮重合反応する水溶性物質として、加水分解性シラン化合物を含有させたが、インクジェットヘッドのノズルから吐出されたインク滴が記録紙上に付着して水分（溶媒）が蒸発したり記録紙内に浸透したりしたときに縮重合反応して色材を取り囲むものであれば、どのようなものであってもよい。
【００４６】
【実施例】
次に、具体的に実施した実施例について説明する。
【００４７】
先ず、以下の組成（各組成物の含有量は質量百分率である）からなる６６種類のインクジェット記録用インクを作製した（実施例１〜実施例６６）。
【００４８】
尚、上記実施例１〜実施例６６の全てにおいて、保湿剤としてグリセリンを含有させた。また、水が蒸発するに伴い縮重合反応する水溶性物質として有機ケイ素化合物をそれぞれ含有させた。この有機ケイ素化合物は、２種類の有機ケイ素化合物を用いた。つまり、有機ケイ素化合物（Ａ）と称すものと、有機ケイ素化合物（Ｂ）と称すものである。上記有機ケイ素化合物（Ａ）は以下の方法により作製した。
【００４９】
すなわち、反応容器に入れた１８０ｇ（１モル）の水に、１００ｇ（０．５６モル）のＨ２ＮＣＨ２ＣＨ２ＣＨ２Ｓｉ（ＯＣＨ３）３と、１６６ｇ（１．１モル）のＳｉ（ＯＣＨ３）４との混合物を室温で一滴一滴加えて、その全量滴下後に６０℃で１時間攪拌することにより得たものが、有機ケイ素化合物（Ａ）である。
【００５０】
一方、有機ケイ素化合物（Ｂ）は以下の方法により作製した。すなわち、先ず、反応容器に入れた１００ｇ（０．５６モル）のＨ２ＮＣＨ２ＣＨ２ＣＨ２Ｓｉ（ＯＣＨ３）３に、４９ｇ（０．６６モル）の２，３−エポキシ−１−プロパノールを一滴一滴加えて、その全量滴下後に８０℃で５時間攪拌することにより、アミノ基とエポキシ基とを反応させた加水分解性シランを得、次に、新たな反応容器に、１２０ｇ（６．６７モル）の水と、５０．６ｇ（０．２モル）の上記加水分解性シランと、３０．４ｇ（０．２モル）のＳｉ（ＯＣＨ３）４との混合物を一滴一滴加えて、その全量滴下後に６０℃で１時間反応させることにより得たものが、有機ケイ素化合物（Ｂ）である。
【００５１】
また、色材としては、実施例１〜２８、実施例３４〜６１においては染料を含有させる一方、実施例２９〜３３、実施例６２〜６６においては顔料を含有させた。尚、染料としては、基本的にＣ．Ｉ．アシッドレッド２８９を含有させ、実施例２６〜２８、実施例５９〜６１においては異なる色の染料を含有させた。
【００５２】
（実施例１）
Ｃ．Ｉ．アシッドレッド２８９　　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ａ）　　　　　　　　　　　　　　　　　　　　　　…５％
塩化アンモニウム　　　　　　　　　　　　　　…５％
純水　　　　　　　　　　　　　　　　　　　　　　　　　　　　　　　　　　　　　　　　…７３％。
【００５３】
（実施例２）
Ｃ．Ｉ．アシッドレッド２８９　　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ａ）　　　　　　　　　　　　　　　　　　　　　　…５％
硝酸アンモニウム　　　　　　　　　　　　　　…５％
純水　　　　　　　　　　　　　　　　　　　　　　　　　　　　　　　　　　　　　　　　…７３％。
【００５４】
（実施例３）
Ｃ．Ｉ．アシッドレッド２８９　　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ａ）　　　　　　　　　　　　　　　　　　　　　　…５％
硫酸アンモニウム　　　　　　　　　　　　　　…５％
純水　　　　　　　　　　　　　　　　　　　　　　　　　　　　　　　　　　　　　　　　…７３％。
【００５５】
（実施例４）
Ｃ．Ｉ．アシッドレッド２８９　　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ａ）　　　　　　　　　　　　　　　　　　　　　　…５％
臭化アンモニウム　　　　　　　　　　　　　　…５％
純水　　　　　　　　　　　　　　　　　　　　　　　　　　　　　　　　　　　　　　　　…７３％。
【００５６】
（実施例５）
Ｃ．Ｉ．アシッドレッド２８９　　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ａ）　　　　　　　　　　　　　　　　　　　　　　…５％
リン酸水素二アンモニウム　　　　　　　　　　…５％
純水　　　　　　　　　　　　　　　　　　　　　　　　　　　　　　　　　　　　　　　　…７３％。
【００５７】
（実施例６）
Ｃ．Ｉ．アシッドレッド２８９　　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ａ）　　　　　　　　　　　　　　　　　　　　　　…５％
炭酸アンモニウム　　　　　　　　　　　　　　…５％
純水　　　　　　　　　　　　　　　　　　　　　　　　　　　　　　　　　　　　　　　　…７３％。
【００５８】
（実施例７）
Ｃ．Ｉ．アシッドレッド２８９　　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ａ）　　　　　　　　　　　　　　　　　　　　　　…５％
重炭酸アンモニウム　　　　　　　　　　　　　…５％
純水　　　　　　　　　　　　　　　　　　　　　　　　　　　　　　　　　　　　　　　　…７３％。
【００５９】
（実施例８）
Ｃ．Ｉ．アシッドレッド２８９　　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ａ）　　　　　　　　　　　　　　　　　　　　　　…５％
ホウ酸アンモニウム　　　　　　　　　　　　　…５％
純水　　　　　　　　　　　　　　　　　　　　　　　　　　　　　　　　　　　　　　　　…７３％。
【００６０】
（実施例９）
Ｃ．Ｉ．アシッドレッド２８９　　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ａ）　　　　　　　　　　　　　　　　　　　　　　…５％
ギ酸アンモニウム　　　　　　　　　　　　　　…５％
純水　　　　　　　　　　　　　　　　　　　　　　　　　　　　　　　　　　　　　　　　…７３％。
【００６１】
（実施例１０）
Ｃ．Ｉ．アシッドレッド２８９　　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ａ）　　　　　　　　　　　　　　　　　　　　　　…５％
トリフルオロ酢酸アンモニウム　　　　　　　　…５％
純水　　　　　　　　　　　　　　　　　　　　　　　　　　　　　　　　　　　　　　　　…７３％。
【００６２】
（実施例１１）
Ｃ．Ｉ．アシッドレッド２８９　　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ａ）　　　　　　　　　　　　　　　　　　　　　　…５％
モノクロロ酢酸アンモニウム　　　　　　　　　…５％
純水　　　　　　　　　　　　　　　　　　　　　　　　　　　　　　　　　　　　　　　　…７３％。
【００６３】
（実施例１２）
Ｃ．Ｉ．アシッドレッド２８９　　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ａ）　　　　　　　　　　　　　　　　　　　　　　…５％
トリクロロ酢酸アンモニウム　　　　　　　　　…５％
純水　　　　　　　　　　　　　　　　　　　　　　　　　　　　　　　　　　　　　　　　…７３％。
【００６４】
（実施例１３）
Ｃ．Ｉ．アシッドレッド２８９　　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ａ）　　　　　　　　　　　　　　　　　　　　　　…５％
酢酸アンモニウム　　　　　　　　　　　　　　…５％
純水　　　　　　　　　　　　　　　　　　　　　　　　　　　　　　　　　　　　　　　　…７３％。
【００６５】
（実施例１４）
Ｃ．Ｉ．アシッドレッド２８９　　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ａ）　　　　　　　　　　　　　　　　　　　　　　…５％
シュウ酸二アンモニウム　　　　　　　　　　　…５％
純水　　　　　　　　　　　　　　　　　　　　　　　　　　　　　　　　　　　　　　　　…７３％。
【００６６】
（実施例１５）
Ｃ．Ｉ．アシッドレッド２８９　　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ａ）　　　　　　　　　　　　　　　　　　　　　　…５％
クエン酸二アンモニウム　　　　　　　　　　　…５％
純水　　　　　　　　　　　　　　　　　　　　　　　　　　　　　　　　　　　　　　　　…７３％。
【００６７】
（実施例１６）
Ｃ．Ｉ．アシッドレッド２８９　　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ａ）　　　　　　　　　　　　　　　　　　　　　　…５％
酒石酸二アンモニウム　　　　　　　　　　　　…５％
純水　　　　　　　　　　　　　　　　　　　　　　　　　　　　　　　　　　　　　　　　…７３％。
【００６８】
（実施例１７）
Ｃ．Ｉ．アシッドレッド２８９　　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ａ）　　　　　　　　　　　　　　　　　　　　　　…５％
酢酸アンモニウム　　　　　　　　　　　　　　…２．５％
リン酸水素二アンモニウム　　　　　　　　　　…２．５％
純水　　　　　　　　　　　　　　　　　　　　　　　　　　　　　　　　　　　　　　　　…７３％。
【００６９】
（実施例１８）
Ｃ．Ｉ．アシッドレッド２８９　　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ａ）　　　　　　　　　　　　　　　　　　　　　　…５％
酢酸アンモニウム　　　　　　　　　　　　　　…２．５％
硝酸アンモニウム　　　　　　　　　　　　　　…２．５％
純水　　　　　　　　　　　　　　　　　　　　　　　　　　　　　　　　　　　　　　　　…７３％。
【００７０】
（実施例１９）
Ｃ．Ｉ．アシッドレッド２８９　　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ｂ）　　　　　　　　　　　　　　　　　　　　　　…５％
リン酸水素二アンモニウム　　　　　　　　　　…５％
純水　　　　　　　　　　　　　　　　　　　　　　　　　　　　　　　　　　　　　　　　…７３％。
【００７１】
（実施例２０）
Ｃ．Ｉ．アシッドレッド２８９　　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ｂ）　　　　　　　　　　　　　　　　　　　　　　…５％
酢酸アンモニウム　　　　　　　　　　　　　　…５％
純水　　　　　　　　　　　　　　　　　　　　　　　　　　　　　　　　　　　　　　　　…７３％。
【００７２】
（実施例２１）
Ｃ．Ｉ．アシッドレッド２８９　　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ｂ）　　　　　　　　　　　　　　　　　　　　　　…５％
リン酸水素二アンモニウム　　　　　　　　　　…０．１％
純水　　　　　　　　　　　　　　　　　　　　　　　　　　　　　　　　　　　　　　　　…７７．９％。
【００７３】
（実施例２２）
Ｃ．Ｉ．アシッドレッド２８９　　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ｂ）　　　　　　　　　　　　　　　　　　　　　　…５％
リン酸水素二アンモニウム　　　　　　　　　　…０．５％
純水　　　　　　　　　　　　　　　　　　　　　　　　　　　　　　　　　　　　　　　　…７７．５％。
【００７４】
（実施例２３）
Ｃ．Ｉ．アシッドレッド２８９　　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ｂ）　　　　　　　　　　　　　　　　　　　　　　…５％
リン酸水素二アンモニウム　　　　　　　　　　…１％
純水　　　　　　　　　　　　　　　　　　　　　　　　　　　　　　　　　　　　　　　　…７７％。
【００７５】
（実施例２４）
Ｃ．Ｉ．アシッドレッド２８９　　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ｂ）　　　　　　　　　　　　　　　　　　　　　　…５％
リン酸水素二アンモニウム　　　　　　　　　　…２％
純水　　　　　　　　　　　　　　　　　　　　　　　　　　　　　　　　　　　　　　　　…７６％。
【００７６】
（実施例２５）
Ｃ．Ｉ．アシッドレッド２８９　　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ｂ）　　　　　　　　　　　　　　　　　　　　　　…５％
リン酸水素二アンモニウム　　　　　　　　　　…１０％
純水　　　　　　　　　　　　　　　　　　　　　　　　　　　　　　　　　　　　　　　　…６８％。
【００７７】
（実施例２６）
Ｃ．Ｉ．ダイレクトブラック１５４　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ａ）　　　　　　　　　　　　　　　　　　　　　　…５％
リン酸水素二アンモニウム　　　　　　　　　　…０．５％
純水　　　　　　　　　　　　　　　　　　　　　　　　　　　　　　　　　　　　　　　　…７３％。
【００７８】
（実施例２７）
Ｃ．Ｉ．ダイレクトイエロー１３２　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ａ）　　　　　　　　　　　　　　　　　　　　　　…５％
リン酸水素二アンモニウム　　　　　　　　　　…５％
純水　　　　　　　　　　　　　　　　　　　　　　　　　　　　　　　　　　　　　　　　…７３％
（実施例２８）
Ｃ．Ｉ．ダイレクトブルー１９９　　　　　　　…５％
グリセリン　　　　　　　　　　　　　　　　　　　　　　　　　　　　　　　　　　…７％
ジエチレングリコール　　　　　　　　　　　　…５％
有機ケイ素化合物（Ａ）　　　　　　　　　　　　　　　　　　　　　　…５％
リン酸水素二アンモニウム　　　　　　　　　　…５％
純水　　　　　　　　　　　　　　　　　　　　　　　　　　　　　　　　　　　　　　　　…７３％。
【００７９】
（実施例２９）
カーボンブラック（商品名「ＣＡＢ−Ｏ−ＪＥＴＴＭ−２００」：キャボット社製）…５％
グリセリン　　　　　　　　　　　　　　　　　　　　　　　　　　　　　　　　　　　　　　　　　　　　　　　　　　…７％
ジエチレングリコール　　　　　　　　　　　　　　　　　　　　…５％
有機ケイ素化合物（Ａ）　　　　　　　　　　　　　　　　　　　　　　　　　　　　　　　　　　　　　　…５％
リン酸水素二アンモニウム　　　　　　　　　　　　　　　　　　　…５％
純水　　　　　　　　　　　　　　　　　　　　　　　　　　　　　　　　　　　　　　　　　　　　　　　　　　　　　　　　…７３％。
【００８０】
（実施例３０）
カーボンブラック（商品名「ＣＡＢ−Ｏ−ＪＥＴＴＭ−３００」：キャボット社製）…５％
グリセリン　　　　　　　　　　　　　　　　　　　　　　　　　　　　　　　　　　　　　　　　　　　　　　　　　　…７％
ジエチレングリコール　　　　　　　　　　　　　　　　　　　　…５％
有機ケイ素化合物（Ａ）　　　　　　　　　　　　　　　　　　　　　　　　　　　　　　　　　　　　　　…５％
リン酸水素二アンモニウム　　　　　　　　　　　　　　　　　　　…５％
純水　　　　　　　　　　　　　　　　　　　　　　　　　　　　　　　　　　　　　　　　　　　　　　　　　　　　　　　　…７３％。
【００８１】
（実施例３１）
イエロー顔料（商品名「ＦＵＪＩ　ＳＰ　ＹＥＬＬＯＷ　４２２３」：富士色素社製）…５％
グリセリン　　　　　　　　　　　　　　　　　　　　　　　　　　　　　　　　　　　　　　　　　　　　　　　　…７％
ジエチレングリコール　　　　　　　　　　　　　　　　　　　…５％
有機ケイ素化合物（Ａ）　　　　　　　　　　　　　　　　　　　　　　　　　　　　　　　　　　　　…５％
リン酸水素二アンモニウム　　　　　　　　　　　　　　　　　　…５％
純水　　　　　　　　　　　　　　　　　　　　　　　　　　　　　　　　　　　　　　　　　　　　　　　　　　　　　　…７３％。
【００８２】
（実施例３２）
マジェンタ顔料（商品名「ＦＵＪＩ　ＳＰ　ＭＡＧＥＮＴＡ　９３３８」：富士色素社製）…５％
グリセリン　　　　　　　　　　　　　　　　　　　　　　　　　　　　　　　　　　　　　　　　　　　　　　　　　　　…７％
ジエチレングリコール　　　　　　　　　　　　　　　　　　　　　…５％
有機ケイ素化合物（Ａ）　　　　　　　　　　　　　　　　　　　　　　　　　　　　　　　　　　　　　　　…５％
リン酸水素二アンモニウム　　　　　　　　　　　　　　　　　　　…５％
純水　　　　　　　　　　　　　　　　　　　　　　　　　　　　　　　　　　　　　　　　　　　　　　　　　　　　　　　　　…７３％。
【００８３】
（実施例３３）
シアン顔料（商品名「ＦＵＪＩ　ＳＰ　ＢＵＬＥ　６４０３」：富士色素社製）…５％
グリセリン　　　　　　　　　　　　　　　　　　　　　　　　　　　　　　　　　　　　　　　　　　　　…７％
ジエチレングリコール　　　　　　　　　　　　　　　　　　…５％
有機ケイ素化合物（Ａ）　　　　　　　　　　　　　　　　　　　　　　　　　　　　　　　　…５％
リン酸水素二アンモニウム　　　　　　　　　　　　　　　…５％
純水　　　　　　　　　　　　　　　　　　　　　　　　　　　　　　　　　　　　　　　　　　　　　　　　　　…７３％。
【００８４】
実施例３４〜６６は実施例１〜３３のインクに、浸透剤として、ジエチレングリコールモノブチルエーテルを５％添加し、純水を５％減少させてインクを調合した。以下に、インクの組成を示す。
【００８５】
（実施例３４）
Ｃ．Ｉ．アシッドレッド２８９　　　　　　　　　…５％
グリセリン　　　　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ａ）　　　　　　　　　　　　　　　　　　　　　　　…５％
塩化アンモニウム　　　　　　　　　　　　　　　…５％
純水　　　　　　　　　　　　　　　　　　　　　　　　　　　　　　　　　　　　　　　　　…６８％。
【００８６】
（実施例３５）
Ｃ．Ｉ．アシッドレッド２８９　　　　　　　　　…５％
グリセリン　　　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ａ）　　　　　　　　　　　　　　　　　　　　　　…５％
硝酸アンモニウム　　　　　　　　　　　　　　　…５％
純水　　　　　　　　　　　　　　　　　　　　　　　　　　　　　　　　　　　　　　　　…６８％。
【００８７】
（実施例３６）
Ｃ．Ｉ．アシッドレッド２８９　　　　　　　　　…５％
グリセリン　　　　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ａ）　　　　　　　　　　　　　　　　　　　　　　…５％
硫酸アンモニウム　　　　　　　　　　　　　　　…５％
純水　　　　　　　　　　　　　　　　　　　　　　　　　　　　　…６８％。
【００８８】
（実施例３７）
Ｃ．Ｉ．アシッドレッド２８９　　　　　　　　　…５％
グリセリン　　　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ａ）　　　　　　　　　　　　　　　　　　　　　　…５％
臭化アンモニウム　　　　　　　　　　　　　　　…５％
純水　　　　　　　　　　　　　　　　　　　　　　　　　　　　　　　　　　　　　　　　…６８％。
【００８９】
（実施例３８）
Ｃ．Ｉ．アシッドレッド２８９　　　　　　　　　…５％
グリセリン　　　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ａ）　　　　　　　　　　　　　　　　　　　　　　…５％
リン酸水素二アンモニウム　　　　　　　　　　　…５％
純水　　　　　　　　　　　　　　　　　　　　　　　　　　　　　　　　　　　　　　　　…６８％。
【００９０】
（実施例３９）
Ｃ．Ｉ．アシッドレッド２８９　　　　　　　　　…５％
グリセリン　　　　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ａ）　　　　　　　　　　　　　　　　　　　　　　　…５％
炭酸アンモニウム　　　　　　　　　　　　　　　…５％
純水　　　　　　　　　　　　　　　　　　　　　　　　　　　　　　　　　　　　　　　　　…６８％。
【００９１】
（実施例４０）
Ｃ．Ｉ．アシッドレッド２８９　　　　　　　　　…５％
グリセリン　　　　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ａ）　　　　　　　　　　　　　　　　　　　　　　…５％
重炭酸アンモニウム　　　　　　　　　　　　　　…５％
純水　　　　　　　　　　　　　　　　　　　　　　　　　　　　　　　　　　　　　　　　…６８％。
【００９２】
（実施例４１）
Ｃ．Ｉ．アシッドレッド２８９　　　　　　　　　…５％
グリセリン　　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ａ）　　　　　　　　　　　　　　　　　　　　　…５％
ホウ酸アンモニウム　　　　　　　　　　　　　　…５％
純水　　　　　　　　　　　　　　　　　　　　　　　　　　　　　　　　　　　　　　　　…６８％。
【００９３】
（実施例４２）
Ｃ．Ｉ．アシッドレッド２８９　　　　　　　　　…５％
グリセリン　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ａ）　　　　　　　　　　　　　　　　　　　　…５％
ギ酸アンモニウム　　　　　　　　　　　　　　　…５％
純水　　　　　　　　　　　　　　　　　　　　　　　　　　　　　　　　　　　　　　…６８％。
【００９４】
（実施例４３）
Ｃ．Ｉ．アシッドレッド２８９　　　　　　　　　…５％
グリセリン　　　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ａ）　　　　　　　　　　　　　　　　　　　　　　…５％
トリフルオロ酢酸アンモニウム　　　　　　　　　…５％
純水　　　　　　　　　　　　　　　　　　　　　　　　　　　　　　　　　　　　　　　　…６８％。
【００９５】
（実施例４４）
Ｃ．Ｉ．アシッドレッド２８９　　　　　　　　　…５％
グリセリン　　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ａ）　　　　　　　　　　　　　　　　　　　　　…５％
モノクロロ酢酸アンモニウム　　　　　　　　　　…５％
純水　　　　　　　　　　　　　　　　　　　　　　　　　　　　　　　　　　　　　　　　　…６８％。
【００９６】
（実施例４５）
Ｃ．Ｉ．アシッドレッド２８９　　　　　　　　　…５％
グリセリン　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ａ）　　　　　　　　　　　　　　　　　　　　…５％
トリクロロ酢酸アンモニウム　　　　　　　　　　…５％
純水　　　　　　　　　　　　　　　　　　　　　　　　　　　　　　　　　　　　　　…６８％。
【００９７】
（実施例４６）
Ｃ．Ｉ．アシッドレッド２８９　　　　　　　　　…５％
グリセリン　　　　　　　　　　　　　　　　　　　　　　　　　　　　　　　　　　…７％
ジエチレングリコール　　　　　　　　　　　　　…５％
有機ケイ素化合物（Ａ）　　　　　　　　　　　　　　　　　　　　　　…５％
酢酸アンモニウム　　　　　　　　　　　　　　　…５％
純水　　　　　　　　　　　　　　　　　　　　　　　　　　　　　　　　　　　　　　　　…６８％。
【００９８】
（実施例４７）
Ｃ．Ｉ．アシッドレッド２８９　　　　　　　　　…５％
グリセリン　　　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ａ）　　　　　　　　　　　　　　　　　　　　　　…５％
シュウ酸二アンモニウム　　　　　　　　　　　　…５％
純水　　　　　　　　　　　　　　　　　　　　　　　　　　　　　　　　　　　　　　　　…６８％。
【００９９】
（実施例４８）
Ｃ．Ｉ．アシッドレッド２８９　　　　　　　　　…５％
グリセリン　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ａ）　　　　　　　　　　　　　　　　　　　　…５％
クエン酸二アンモニウム　　　　　　　　　　　　…５％
純水　　　　　　　　　　　　　　　　　　　　　　　　　　　　　　　　　　　　　　…６８％。
【０１００】
（実施例４９）
Ｃ．Ｉ．アシッドレッド２８９　　　　　　　　　…５％
グリセリン　　　　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ａ）　　　　　　　　　　　　　　　　　　　　　　　…５％
酒石酸二アンモニウム　　　　　　　　　　　　　…５％
純水　　　　　　　　　　　　　　　　　　　　　　　　　　　　　　　　　　　　　　　　　…６８％。
【０１０１】
（実施例５０）
Ｃ．Ｉ．アシッドレッド２８９　　　　　　　　　…５％
グリセリン　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ａ）　　　　　　　　　　　　　　　　　　　　…５％
酢酸アンモニウム　　　　　　　　　　　　　　　…２．５％
リン酸水素二アンモニウム　　　　　　　　　　　…２．５％
純水　　　　　　　　　　　　　　　　　　　　　　　　　　　　　　　　　　　　　　…６８％。
【０１０２】
（実施例５１）
Ｃ．Ｉ．アシッドレッド２８９　　　　　　　　　…５％
グリセリン　　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ａ）　　　　　　　　　　　　　　　　　　　　　…５％
酢酸アンモニウム　　　　　　　　　　　　　　　…２．５％
硝酸アンモニウム　　　　　　　　　　　　　　　…２．５％
純水　　　　　　　　　　　　　　　　　　　　　　　　　　　　　　　　　　　　　　　…６８％。
【０１０３】
（実施例５２）
Ｃ．Ｉ．アシッドレッド２８９　　　　　　　　　…５％
グリセリン　　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ｂ）　　　　　　　　　　　　　　　　　　　　　…５％
リン酸水素二アンモニウム　　　　　　　　　　　…５％
純水　　　　　　　　　　　　　　　　　　　　　　　　　　　　　　　　　　　　　　　…６８％。
【０１０４】
（実施例５３）
Ｃ．Ｉ．アシッドレッド２８９　　　　　　　　　…５％
グリセリン　　　　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ｂ）　　　　　　　　　　　　　　　　　　　　　　　…５％
酢酸アンモニウム　　　　　　　　　　　　　　　…５％
純水　　　　　　　　　　　　　　　　　　　　　　　　　　　　　　　　　　　　　　　　…６８％。
【０１０５】
（実施例５４）
Ｃ．Ｉ．アシッドレッド２８９　　　　　　　　　…５％
グリセリン　　　　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ｂ）　　　　　　　　　　　　　　　　　　　　　　　…５％
リン酸水素二アンモニウム　　　　　　　　　　　…０．１％
純水　　　　　　　　　　　　　　　　　　　　　　　　　　　　　　　　　　　　　　　　　…７２．９％。
【０１０６】
（実施例５５）
Ｃ．Ｉ．アシッドレッド２８９　　　　　　　　　…５％
グリセリン　　　　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ｂ）　　　　　　　　　　　　　　　　　　　　　　　…５％
リン酸水素二アンモニウム　　　　　　　　　　　…０．５％
純水　　　　　　　　　　　　　　　　　　　　　　　　　　　　　　　　　　　　　　　　　…７２．５％。
【０１０７】
（実施例５６）
Ｃ．Ｉ．アシッドレッド２８９　　　　　　　　　…５％
グリセリン　　　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ｂ）　　　　　　　　　　　　　　　　　　　　　　…５％
リン酸水素二アンモニウム　　　　　　　　　　　…１％
純水　　　　　　　　　　　　　　　　　　　　　　　　　　　　　　　　　　　　　　　　…７２％。
【０１０８】
（実施例５７）
Ｃ．Ｉ．アシッドレッド２８９　　　　　　　　　…５％
グリセリン　　　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ｂ）　　　　　　　　　　　　　　　　　　　　　　…５％
リン酸水素二アンモニウム　　　　　　　　　　　…２％
純水　　　　　　　　　　　　　　　　　　　　　　　　　　　　　　　　　　　　　　　　…７１％。
【０１０９】
（実施例５８）
Ｃ．Ｉ．アシッドレッド２８９　　　　　　　　　…５％
グリセリン　　　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ｂ）　　　　　　　　　　　　　　　　　　　　　　…５％
リン酸水素二アンモニウム　　　　　　　　　　　…１０％
純水　　　　　　　　　　　　　　　　　　　　　　　　　　　　　　　　　　　　　　　　…６３％。
【０１１０】
（実施例５９）
Ｃ．Ｉ．ダイレクトブラック１５４　　　　　　　…５％
グリセリン　　　　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ａ）　　　　　　　　　　　　　　　　　　　　　　　…５％
リン酸水素二アンモニウム　　　　　　　　　　　…５％
純水　　　　　　　　　　　　　　　　　　　　　　　　　　　　　　　　　　　　　　　　　…６８％。
【０１１１】
（実施例６０）
Ｃ．Ｉ．ダイレクトイエロー１３２　　　　　　　…５％
グリセリン　　　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ａ）　　　　　　　　　　　　　　　　　　　　　　…５％
リン酸水素二アンモニウム　　　　　　　　　　　…５％
純水　　　　　　　　　　　　　　　　　　　　　　　　　　　　　　　　　　　　　　　　…６８％。
【０１１２】
（実施例６１）
Ｃ．Ｉ．ダイレクトブルー１９９　　　　　　　　…５％
グリセリン　　　　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ａ）　　　　　　　　　　　　　　　　　　　　　　　…５％
リン酸水素二アンモニウム　　　　　　　　　　　…５％
純水　　　　　　　　　　　　　　　　　　　　　　　　　　　　　　　　　　　　　　　　　…６８％。
【０１１３】
（実施例６２）
カーボンブラック（商品名「ＣＡＢ−Ｏ−ＪＥＴＴＭ−２００」：キャボット社製）…５％
グリセリン　　　　　　　　　　　　　　　　　　　　　　　　　　　　　　　　　　　　　　　　　　　　　　　　　　…７％
ジエチレングリコール　　　　　　　　　　　　　　　　　　　　　　…５％
ジエチレングリコールモノブチルエーテル　　　　　　　　　　　　　…５％
有機ケイ素化合物（Ａ）　　　　　　　　　　　　　　　　　　　　　　　　　　　　　　　　　　　　　　…５％
リン酸水素二アンモニウム　　　　　　　　　　　　　　　　　　　…５％
純水　　　　　　　　　　　　　　　　　　　　　　　　　　　　　　　　　　　　　　　　　　　　　　　　　　　　　　　　…６８％。
【０１１４】
（実施例６３）
カーボンブラック（商品名「ＣＡＢ−Ｏ−ＪＥＴＴＭ−３００」：キャボット社製）…５％
グリセリン　　　　　　　　　　　　　　　　　　　　　　　　　　　　　　　　　　　　　　　　　　…７％
ジエチレングリコール　　　　　　　　　　　　　　　　　　　　…５％
ジエチレングリコールモノブチルエーテル　　　　　　　　　　　…５％
有機ケイ素化合物（Ａ）　　　　　　　　　　　　　　　　　　　　　　　　　　　　　　　　　　　　　　…５％
リン酸水素二アンモニウム　　　　　　　　　　　　　　　　　　…５％
純水　　　　　　　　　　　　　　　　　　　　　　　　　　　　　　　　　　　　　　　　　　　　　　　　　　　　　　　　…６８％。
【０１１５】
（実施例６４）
イエロー顔料（商品名「ＦＵＪＩ　ＳＰ　ＹＥＬＬＯＷ　４２２３」：富士色素社製）…５％
グリセリン　　　　　　　　　　　　　　　　　　　　　　　　　　　　　　　　　　　　　　　　　　　　　　　　…７％
ジエチレングリコール　　　　　　　　　　　　　　　　　　　…５％
ジエチレングリコールモノブチルエーテル　　　　　　　　　　…５％
有機ケイ素化合物（Ａ）　　　　　　　　　　　　　　　　　　　　　　　　　　　　　　　　　　　　…５％
リン酸水素二アンモニウム　　　　　　　　　　　　　　　　　…５％
純水　　　　　　　　　　　　　　　　　　　　　　　　　　　　　　　　　　　　　　　　　　　　　　　　　　　　　　…６８％。
【０１１６】
（実施例６５）
マジェンタ顔料（商品名「ＦＵＪＩ　ＳＰ　ＭＡＧＥＮＴＡ　９３３８」：富士色素社製）…５％
グリセリン　　　　　　　　　　　　　　　　　　　　　　　　　　　　　　　　　　　　　　　　　　　　　　　　　　　…７％
ジエチレングリコール　　　　　　　　　　　　　　　　　　　　　…５％
ジエチレングリコールモノブチルエーテル　　　　　　　　　　　　…５％
有機ケイ素化合物（Ａ）　　　　　　　　　　　　　　　　　　　　　　　　　　　　　　　　　　　　　…５％
リン酸水素二アンモニウム　　　　　　　　　　　　　　　　　　　…５％
純水　　　　　　　　　　　　　　　　　　　　　　　　　　　　　　　　　　　　　　　　　　　　　　　　　　　　　　　　…６８％。
【０１１７】
（実施例６６）
シアン顔料（商品名「ＦＵＪＩ　ＳＰ　ＢＵＬＥ　６４０３」：富士色素社製）…５％
グリセリン　　　　　　　　　　　　　　　　　　　　　　　　　　　　　　　　　　　　　　　　　　　　…７％
ジエチレングリコール　　　　　　　　　　　　　　　　　　　…５％
ジエチレングリコールモノブチルエーテル　　　　　　　　…５％
有機ケイ素化合物（Ａ）　　　　　　　　　　　　　　　　　　　　　　　　　　　　　　　　…５％
リン酸水素二アンモニウム　　　　　　　　　　　　　　　…５％
純水　　　　　　　　　　　　　　　　　　　　　　　　　　　　　　　　　　　　　　　　　　　　　　　　　　…６８％。
【０１１８】
続いて比較のために、以下の組成（各組成物の含有量は質量百分率である）からなる４種類のインクジェット記録用インクを作製した（比較例１〜４）。
【０１１９】
（比較例１）
Ｃ．Ｉ．アシッドレッド２８９　　　　　　　　　…５％
グリセリン　　　　　　　　　　　　　　　　　　…７％
ジエチレングリコール　　　　　　　　　　　　　…５％
有機ケイ素化合物（Ａ）　　　　　　　　　　　　…５％
純水　　　　　　　　　　　　　　　　　　　　　　　　　　　　　　…７８％。
【０１２０】
（比較例２）
Ｃ．Ｉ．アシッドレッド２８９　　　　　　　　　…５％
グリセリン　　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ａ）　　　　　　　　　　　　　　　　　　　　　…５％
純水　　　　　　　　　　　　　　　　　　　　　　　　　　　　　　　　　　　　　　　…７３％。
【０１２１】
（比較例３）
Ｃ．Ｉ．アシッドレッド２８９　　　　　　　　　…５％
グリセリン　　　　　　　　　　　　　　　　　　　　　　　　　　　　　　　　　　…７％
ジエチレングリコール　　　　　　　　　　　　　…５％
有機ケイ素化合物（Ｂ）　　　　　　　　　　　　　　　　　　　　　　…５％
純水　　　　　　　　　　　　　　　　　　　　　　　　　　　　　　　　　　　　　　　　…７８％。
【０１２２】
（比較例４）
Ｃ．Ｉ．アシッドレッド２８９　　　　　　　　　…５％
グリセリン　　　　　　　　　　　　　　　　　　　　　　　　　　　　　　　　　　…７％
ジエチレングリコール　　　　　　　　　　　　　…５％
ジエチレングリコールモノブチルエーテル　　　　…５％
有機ケイ素化合物（Ｂ）　　　　　　　　　　　　　　　　　　　　　　…５％
純水　　　　　　　　　　　　　　　　　　　　　　　　　　　　　　　　　　　　　　　　…７３％。
【０１２３】
次に、上記各実施例１〜６６及び各比較例１〜４のインクの耐水性およびｐＨを表１及び表２に示す。ここで、耐水性は印字サンプルの耐水試験前のＯＤ値に対する耐水試験後のＯＤ値の比（％）から求めた。印字サンプルはインクを記録装置Ａに搭載し、普通紙（商品名「Ｘｅｒｏｘ４０２４」：ゼロックス社製）に１５ｍｍ角のベタ印字して作製した。耐水試験は、印字物の印字面を下にして、蒸留水に５分間浸漬して行った。浸漬後、３０分間自然乾燥させた後、ＯＤ値を測定した。
【０１２４】
【表１】
2004010814.tif 000002
【０１２５】
【表２】
2004010814.tif 000003
【０１２６】
表１及び表２によると、実施例１〜６６のインクは全て耐水性が９０％以上であった。また、強酸のアンモニウム塩では、ｐＨが９．０以下であった。
【０１２７】
これに対し、比較例１〜４のインクは、耐水性が９０％以下で、ｐＨも１０以上と高かった。
【０１２８】
実施例１〜６６および比較例１〜４のインクで、市販プリンター（商品名「ＥＭ−９３０Ｃ」：セイコーエプソン社製）で普通紙（商品名「Ｘｅｒｏｘ４０２４」：ゼロックス社製）に画像を形成し、この画像を形成した直後の用紙を純水に浸漬した後、室温で放置して乾燥させ、画像のにじみが生じるが否かを調べた。
【０１２９】
この結果、比較例１〜４の各インクで形成した画像では、この画像のエッジ部分でにじみが見られたのに対し、実施例の各インクで形成した画像では、にじみはほとんど見られなかった。従って、色材と、保湿剤と、水と、この水が蒸発するに伴い縮重合反応する水溶性物質とを含有するインクジェット記録用インクにおいて、縮重合反応促進剤を含有させることにより、画像の耐水性を飛躍的に向上することができることが判る。
【０１３０】
【発明の効果】
以上説明したように、本発明におけるインクジェット記録用インクによれば、色材と、保湿剤と、水と、この水が蒸発するに伴い縮重合反応を開始する水溶性物質とを含有するインクに、縮重合反応促進剤を含有させることにより、インクが記録媒体上に付着した後、水が蒸発するに伴い縮重合反応を開始する水溶性物質が記録媒体上で速やかに縮重合反応を完結して、色材を速やかにかつ確実に取り囲むことができる。このことにより、上記記録媒体上に画像を形成した直後にこの画像が水に濡れても、色材がその水中に染み出すことが防止されて、画像の耐水性を飛躍的に向上させることができる。
【図面の簡単な説明】
【図１】本発明の実施形態に係るインクジェット記録用インクを用いたインクジェット式記録装置を示す概略斜視図である。
【図２】インクジェット式記録装置のインクジェットヘッドの部分底面図である。
【図３】図２のＩＩＩ−ＩＩＩ線断面図である。
【図４】図２のＩＶ−ＩＶ線断面図である。
【符号の説明】
Ａ　インクジェット式記録装置
１　インクジェットヘッド
１４　ノズル
２１　圧電アクチュエータ
２３　圧電素子
３５　インクカートリッジ
４１　記録紙（記録媒体）
【図１】
2004010814.tif 000004
【図２】
2004010814.tif 000005
【図３】
2004010814.tif 000006
【図４】
2004010814.tif 000007